(57)【特許請求の範囲】
【請求項１】
モルタルスラリーを型枠に注入し、モルタルが硬化した後、脱型し、オートクレーブ養生して製造されている軽量気泡コンクリート板の製造方法であって、低比重モルタルスラリーを型枠に注入し、一部分発泡させた後、高比重モルタルスラリーを注入し、その後に、該型枠を振動させることにより気泡を上部に移動させることを特徴とする低比重層と高比重層の境界部分の比重が連続的に変化する複層構造を有する軽量気泡コンクリート板の製造方法。
【発明の詳細な説明】
【０００１】
【産業上の利用分野】
本発明は、軽量気泡コンクリート板の製造方法に関し、特にパネル表面の機械的強度や平滑性に優れ、なおかつ軽量にして断熱性及び耐久性に優れている軽量気泡コンクリート板の製造方法に関するものである。
【０００２】
【従来の技術】
従来、軽量気泡コンクリート板は型枠内に気泡を含有したモルタルスラリーを注入し、所定時間放置してモルタルが硬化した後、脱型し、オートクレーブ養生して製造されている。型枠内に打設されるモルタルスラリーが高比重の場合には硬化後のパネル表面の機械的特性等が優れているが、断熱性が劣ると共に高重量となり易い。一方、低比重の気泡モルタルスラリーの場合にはパネル表面の機械的特性等が劣り衝撃や摩擦等により損傷を受けやすいものであった。また、塗装下地としては平滑性が不足しており、さらに水密性も不十分なものであった。そのため、軽量気泡コンクリート板の製造後、後処理が施されない状態ではパネルの取り扱いには特別の配慮が必要であり、パネル表面の機械的強度の向上や平滑性あるいは水密性を向上させるために種々の後処理を施す必要があった。
【０００３】
そこで、軽量気泡コンクリート板表面が高比重層で形成されたパネルが特開昭５８ー２６０６５号公報で示されており、また複数のコンクリートスラリーをミキサー内で撹拌混合する製造方法が特開平３ー１９０７０６号公報及び特開平３ー２７９０４号公報に挙げられている。
【０００４】
【発明が解決しようとする課題】
しかしながら、特開昭５８ー２６０６５号公報で示された多層に打設する軽量気泡コンクリート板では表面高比重層の厚みがほとんど無いため、表面の機械的強度及び水密性等が充分ではなく、長期的な使用に対しては必ずしも充分な耐久性を示すものではなかった。また、特開平３ー１９０７０６号公報及び特開平３ー２７９０４号公報では低比重セメントスラリーと高比重セメントスラリーをミキサー内で撹拌混合するため、高比重層側はスキン層で厚みがほとんど無く、厚み方向及び長手方向の比重の変化に対してムラが出来やすいため、パネルの機械的強度及び水密性等が充分でないものであった。
【０００５】
本発明は、上述のような境界部分に衝撃が加わると、不連続なため部分的に応力集中が発生し、亀裂或いは剥離してしまうという欠点を改善し、機械的特性や平滑性に優れた表面を有し、充分な耐久性を示し、軽量で断熱性のある軽量気泡コンクリート板の製造方法を提供することにある。
【０００６】
【課題を解決するための手段】
【０００７】
本発明の軽量気泡コンクリート板の製造方法は、モルタルスラリーを型枠に注入し、モルタルが硬化した後、脱型し、オートクレーブ養生して製造されている軽量気泡コンクリート板の製造方法であって、低比重モルタルスラリーを型枠に注入し、一部分発泡させた後、高比重モルタルスラリーを注入し、その後に、該型枠を振動させることにより気泡を上部に移動させることを特徴とする低比重層と高比重層の境界部分の比重が連続的に変化する複層構造を有する軽量気泡コンクリート板の製造方法である。本発明で高比重層及び低比重層とは、軽量気泡コンクリート板の２層を構成する比重の異なる層の中で、比重の高い層を高比重層とし、比重の低い層を低比重層とする。各々の層の原料配合組成は、セメント等の石灰質原料、粒度の異なる珪石等の珪酸質原料、石膏、気泡剤、水等から成っている。
【０００８】
【０００９】
軽量気泡コンクリート板の低比重層及び高比重層の比重は、用いるモルタル組成等によって決まり、例えば、モルタル中の固形分と水との比率、気泡剤の添加量、等によって変えることができる。低比重層と高比重層の組み合わせの一例としては、比重０．４〜０．６のモルタルを用いるとパネル端部の高比重層の比重は０．７〜１．３に調整することができ、高比重層と低比重層とからなる軽量気泡コンクリート板を成型することができる。この場合、高比重層の比重が０．７より小さいと、モルタル表面領域に気泡が点在し外観が悪くなり、比重が１．３より大きくなると界面領域での剥離或いは、反りを生じ易くなる。
【００１０】
高比重層、低比重層及び境界部分の比重の各々の結晶化度として、高比重層のトバモライト結晶化度は２０〜８５％が好ましく、特に５０〜８０％が好ましい。低比重層のトバモライト結晶化度は２０〜９０％が好ましく、特に４５〜８５％が好ましい。また比重勾配を有する境界部分の結晶化度もトバモライト結晶化度は２０〜８５％が好ましく、特に５０〜８０％が好ましい。
【００１１】
高比重層、低比重層及び境界部分のトバモライト結晶化度が２０％未満になると強度が低下し、かつ炭酸化し易くなり、実用的な性能を充分発揮することができなくなる。一方、高比重層、低比重層及び境界部分の結晶化度を９０％を越えて向上させるには、原料組成の制約を受けると共に、予備養生及びオートクレーブ養生が長時間必要になるため、結晶の転移を起こし易くなると共に、工業的な製造には向かない。
【００１２】
高比重層、低比重層及び境界部分のトバモライト結晶の各々の比率としては、高比重層ａと境界部分ｂのトバモライト結晶の比率ａ／ｂが、０．８／１．２〜１．２／０．８であり、低比重層ｃと境界部分ｂのトバモライト結晶の比率ｃ／ｂが、０．８／１．２〜１．２／０．８が好ましく、特にａ／ｂは０．９／１．１〜１．１／０．９、ｃ／ｂは０．９／１．１〜１．１／０．９が好ましい。
【００１３】
高比重層、低比重層及び境界部分のトバモライト結晶の比率ａ／ｂ及びｃ／ｂが０．８／１．２〜１．２／０．８の範囲から外れると、高比重層、低比重層及び境界部分での乾燥収縮率、熱膨張率等の差が大きくなって来るため、亀裂、剥離等の発生が起こり易くなる。
本発明の軽量気泡コンクリート板の製造方法は、セメント等の石灰質原料、珪石等の珪酸質原料、石膏、気泡剤、水等を加えて混合した低比重モルタルスラリー及び前記の原料組成から気泡剤を除いた高比重モルタルスラリーを用いるものである。
【００１４】
ここで用いるモルタルスラリー中のＣａＯ／ＳｉＯ2モル比は０．４〜０．９が好ましく、特に０．５〜０．７が好ましい。ＣａＯ／ＳｉＯ2モル比が０．４より小さくなると、オートクレーブ中の水熱反応によるトバモライトの生成が不充分になり、０．９より大きくなると、セメントの含有量が少なくなりモルタルの凝結が遅延する。
【００１５】
またモルタルスラリーの固形分重量１００重量部に対する水の重量比は５０〜９０重量部が好ましく、特に６０〜８０重量部が好ましい。このような原料組成からなる原材料として、微粉珪石又は解砕屑を用いることでトバモライトの結晶化度が向上し、微粉珪石又は解砕屑を用いないモルタルに比べ、機械的強度が高く、パネル内部の乾燥収縮率の差の小さいモルタル硬化体が生成する。微粉珪石の粉末度はブレーン法（ＪＩＳ Ｒ５２０１）により測定し、ブレーン値で２０００〜７０００ｃｍ2／ｇが好ましく、特に、２５００〜６０００ｃｍ2／ｇが好ましい。
【００１６】
またここで用いる解砕屑とは、セメント等の石灰質原料、珪石等の珪酸質原料、石膏、気泡剤、水等を加えて混合したモルタルスラリーを所定時間、所定温度で養生して得たモルタルであり、オートクレーブ養生前のモルタル硬化体を解砕したものであり、所定時間としては３０分以上で、所定温度としては３０℃〜９０℃が好ましく、特に４０℃〜８０℃が好ましい。工業的には、軽量気泡コンクリート板を製造するときに、予備養生段階で得られ、不要となったモルタル硬化体で、原料としてリサイクルされるものである。ここで、高比重モルタルと低比重モルタルの原料モルタル組成は、ほぼ同一原料組成からなり、かつ微粉珪石又は解砕屑を用いることにより、界面領域での密着性及びトバモライト結晶化度を向上させることができる。
【００１７】
本発明で作成する軽量気泡コンクリート板に関して、高比重モルタルスラリーと低比重モルタルスラリーを型枠に注入する方法としては、低比重モルタルスラリーを型枠に注入し、一部分発泡させた後、高比重モルタルスラリーを注入する方法、その後に、後述する型枠を振動させることにより気泡を上部に移動させるものである。ここで、この方法による低比重モルタルスラリーを型枠に注入してから高比重モルタルスラリーを打設する時期としては、注入後１分〜１０分経過したときが好ましく、特に３分〜６分が好ましい。
【００１８】
また上記の方法で作成した軽量気泡コンクリート板を構成する低比重層と高比重層の厚みは、低比重モルタルスラリーと高比重モルタルスラリーの注入量の比率を変えることにより所定の厚みに設定することが可能である。高比重層の厚みとしては、１ｍｍ〜６０ｍｍに設定することが好ましく、特に１０ｍｍ〜３０ｍｍに設定することが好ましい。高比重層の厚みが、１ｍｍより小さくなると、高比重層側表面に部分的に気泡が現れ、６０ｍｍより大きくなると、高比重層内にアバタのように気泡が残存する。
【００１９】
本発明では、高比重モルタルスラリーと低比重モルタルスラリーとを同じ型枠に注入し、型枠に振動を与えることにより、低比重層と高比重層との境界領域の厚さ方向の比重勾配がスムーズに形成されるようになり、境界領域の傾斜構造が効率的に形成され、低比重層と高比重層とが強固に接合するようになる。なお、高比重モルタルスラリーと低比重モルタルスラリーを型枠に注入し、振動を加えない場合には、型枠底部の表面領域の気泡が均一に上方へ移動しないため、一部分型枠底部の表面領域に気泡が残存する。
【００２０】
型枠振動に使用する型枠振動装置の振幅及び振動数は低比重モルタルスラリー中の気泡の脱ガス発生を防ぎ、低比重モルタルスラリーと高比重モルタルスラリーとの比重差による分離を促進する範囲であればよく、振幅の最大限度は１０ｍｍ、振動数の最大限度は１７０Ｈｚとし、各々のスラリーの分離を促進する最小振幅及び最小振動数は０．１ｍｍ、２０Ｈｚとなるようにするのが好ましく、特に振幅は１〜５ｍｍ、振動数は５０〜１００Ｈｚの範囲が好ましい。振動時間は、低比重モルタルスラリーと高比重モルタルスラリーが効率良く分離し、低比重モルタルスラリー中の気泡が破壊あるいは脱泡しない範囲であればよく、型枠注入後、最大１０分間で各々のモルタル分離状態がよい３分間までがよく、１分までが特に好ましい。
【００２１】
型枠振動を与える駆動方法としては、例えば型枠の側面部、底面部に振動を与える振動発生器を取り付け、内蔵された起振器により振動を与えるものであり、その振動発生方式が偏心重錘方式、遊星運動方式、鋼製ボールの回転による遠心力方式等からなるものが好ましい。また振動発生器の駆動装置としては、例えば、電動機、エンジン、圧縮空気等が取り付けてあり、ベルト等を通じて起振器に回転運動を伝達するものが好ましい。
【００２２】
【作用】
軽量気泡コンクリート板を比重勾配を有する傾斜構造にすることで、低比重層と高比重層との境界部分の比重勾配が連続的になり、衝撃が加わっても境界部分近傍に応力が集中して割れ易くなるおそれがなくなる。また、軽量気泡コンクリート板表面を高比重層にすることで、板表面の機械的強度や平滑性に優れ、なおかつ軽量にして断熱性に優れた軽量気泡コンクリート板にすることができる。
【００２３】
【実施例】
傾斜構造を有する軽量気泡コンクリート板の製造方法について実施例によりさらに具体的に説明する。図１は本発明による軽量気泡コンクリート板の型枠底面からの厚みと比重の関係の一実施例を示した部分断面図と相関図であり、図２は本発明による軽量気泡コンクリート板の製造方法の一実施例を示した工程断面図である。
【００２４】
【実施例１】
図２のように幅６００ｍｍ、長さ６００ｍｍ、高さ１５０ｍｍの型枠に、珪石３５重量％、セメント３０重量％、生石灰８重量％、石膏２重量％、解砕屑（珪石４７重量％、セメント４０重量％、生石灰１１重量％、石膏２重量％としたものを１００重量部に水１５０重量部、アルミ０.０６重量部を混練したスラリーを５時間常圧で蒸気養生したモルタルを示す）２５重量％としたものを８０重量部に水４０重量部、アルミ０．０６重量部を添加混練した低比重モルタルスラリーを注入後、３分経過後、同じ型枠に、珪石３５重量％、セメント３０重量％、生石灰８重量％、石膏２重量％、解砕屑２５重量％としたものを２０重量部に水１０重量部を添加混練した高比重モルタルスラリーを注入し、その後１分間電磁式バイブレーターにより型枠に振幅２．８ｍｍ、振動数５０Ｈｚの振動を与えた。前記モルタルが所定の硬度に達した後、ピアノ線により切断し、オートクレーブ養生した。
【００２５】
得られたＡＬＣ表面は気泡の無い高比重層からなり、高比重層から低比重層への境界部分は連続的に比重が変化し、亀裂及び断層の無い好ましいものであった。この製品を図１のＸ−Ｘ’線で切断し、切断面を観察したところ、低比重層の比重は０．５ｇ／ｃｍ3 で、気泡を含まない高比重層の厚みはほぼ２ｃｍ、比重は１．０ ｇ／ｃｍ3であった。高比重層を上面にし低比重層を下面としたときの引張強度は７．７ｋｇ／ｃｍ2であり、トバモライト結晶の比率は、高比重層と境界部分が１．０１で、低比重層と境界部分が１．０２であった。
【００２６】
【比較例１】
低比重モルタルスラリーと高比重モルタルスラリーとを撹拌ミキサーで混合させながら型枠に注入した以外は全て実施例１と同様の方法で軽量気泡コンクリート（ＡＬＣ）を作製した。図３のように得られた軽量気泡コンクリート（ＡＬＣ）表面は部分的に気泡が残っており、機械的強度及び透水性等が劣っており、この軽量気泡コンクリート板を実施例１と同様にして切断し、切断面を観察したところ、重質層の厚みは不均一なものであり、好ましいものではなかった。
【００２７】
【発明の効果】
本発明によれば、高比重層と低比重層との境界部分が比重勾配を有する傾斜構造とできると共に、パネル表面の機械的強度や平滑性に優れ、なおかつ軽量にして断熱性及び耐久性に優れた軽量気泡コンクリート板とすることができる。
【図面の簡単な説明】
【図１】  本発明の軽量気泡コンクリート板の型枠底面からの厚みと比重の関係の一実施例を示した部分断面図と相関図である。
【図２】  本発明の一実施例を示した工程断面図である。
【図３】  従来法の軽量気泡コンクリート板の型枠底面からの厚みと比重の関係の一例を示した部分断面図と相関図である。
【符号の説明】
１ 低比重層
２ 高比重層
３ 比重勾配を有する境界部分
４ 型枠
５ 軽量気泡コンクリート板
６ 高比重モルタルスラリー
７ 低比重モルタルスラリー
８ 振動装置
【図１】
0003815806.tif 000002
【図２】
0003815806.tif 000003
【図３】
0003815806.tif 000004